СПОСОБ ПОЛУЧЕНИЯ ОКСИДА ЖЕЛЕЗА
METHOD OF PRODUCING IRON OXIDE

Предлагаемое изобретение относится к химической промышленности и касается способов получения оксида железа(III).
Оксид железа(III) является сырьем в производстве ферритов, пигментов, компонент керамики, термита, полирующих материалов, рабочего слоя магнитных лент. В качестве пигмента оксид железа(III) применяется в лакокрасочной, бумажной, резинотехнической и других отраслях промышленности.
3
Известен способ переработки сернокислотных травильных растворов, позволяющий получать оксид железа(III). В травильный раствор при 40…60°С подают аммиак и диоксид углерода. Выделившийся осадок карбоната железа(II) отделяют от раствора с помощью фильтрования и затем разлагают при 450…500°С, после чего проводят окисление путем прокалки при 650…700°С. Недостатком этого способа является многостадийность. [А.с. 850592 СССР. МКИ C01G 49/14, С09С 1/24, C01G 1/24. Способ переработки сернокислого железосодержащего раствора. Шлифер Б.А. и др. Заявка 2756900/23-26 от 19.04.79. Опубл. 30.07.81. Бюл. №28.]
Известен способ получения оксидов железа из металлического железа, включающий взаимодействие с водным раствором карбоновой кислоты в среде инертного газа; окисление до карбоксилата железа(III) карбоксилата железа(II); образование оксидов железа из карбоксилатов железа(III) при нагревании на воздухе. Этот способ получения оксида железа(II) является многостадийным и требует больших затрат времени. [Патент 2318730 РФ. МПК C01G 49/02, C01G 49/06, С09С 1/24, B01J 23/745, B01J 35/10, B01J 37/12. Способ получения оксидов железа / Авторы: Конка Э., Рубини К., Петрини Г. Заявка: 2003107342/15, 17.03.2003. Опубл. 10.03.2008.]
3
Известен способ получения железного сурика из отходов травильного производства, который заключается в том, что соля-нокислые или сернокислые травильные растворы смешивают с промывными водами и шламами травления и нейтрализуют гидроксидом натрия до рН 11…12 при перемешивании в течение 30…40 мин, полученный осадок Fe(ОН) промывают водой, нагретой до 50…80°С до отрицательной реакции на сульфат- или хлорид-ионы и обжигают при 500…600°С в течение 2…2,5 ч.
5
[А.с. 1740320 СССР. МПК. C01G 49/06. Способ получения оксида железа. Авторы: Бовыкин Б.А., Тишкина Н.С., Костянец Р.В. Заявитель: Днепропетровский химико-технологический институт им. Ф.Э. Дзержинского. Заявка: 4834292, 04.06.1990. Опубл. 15.06.1992.]
4
Для получения пигментной окиси железа сернокислый травильный раствор обрабатывают одновременно аммиаком и диоксидом углерода. Осадок карбоната железа отделяют от раствора фильтрованием и затем нагревают в атмосфере водяного пара при 130°С в течение 250 мин. После этого образовавшийся гидроксид железа (II) подвергают окислительному прокаливанию на воздухе при 350°С в течение 60 мин. Продукт прокаливания имеет красный цвет и на 99,9% состоит из железного сурика. Недостатком указанного способа является многостадийность. [А.с. 1313857 СССР. МПК С09С 1/24. Способ переработки сернокислого железосодержащего раствора. Авторы; Шлифер В.А., Заславский Ю.И., Барский В.Д., Комар Т.В. Заявитель: Днепропетровский химико-технологический институт им. Ф.Э. Дзержинского Заявка: 3945937, 27.05.1985. Опубликовано: 30.05.1987.]
Для получения окиси железа(II) из соли Мора в горячий раствор сульфата железа(II) медленно добавляют горячий раствор щавелевой кислоты. Осадок оксалата железа(II) отделяют фильтрованием от раствор и промывают водой до отрицательной реакции на сульфат-ионы. Далее осадок сушат при 100…110°С и затем проводят окислительное разложение оксалата железа(II) путем прокаливания при 400…500°C. [Карякин Ю.В., Ангелов И.И. Чистые химические вещества. Ид. 4-е, пер. и доп. М.: Химия. - 1974. - 408 с.]
По способу, описанному в патенте США, оксид железа(III) получают в несколько стадий. На первой стадии синтезируют карбонат железа(II) путем медленного добавления в течение 2…3 ч раствора сульфата железа(II) к раствору карбоната и бикарбоната аммония при перемешивании. Осадок карбоната железа(II) промывают от растворимых примесей и затем проводят окислительное расщепление на воздухе при 550…650°С. Недостатком указанного способа является многостадийность. [Патент США №3469942, Production of iron oxide for oxidic sintered shaped bodies. Henneberger F., Gebhardt F. Int. Cl. C01g 49/02, C04b 35/26, H01v 9/02. U.S. Cl. 23-200, 30 Sept. 1969.]
5
Для получения красного железоокисного пигмента гептагидрат сульфата железа(II) сначала превращают в моногидрат при 200±20°C. Затем в него вводят последовательно лигнин и сульфат алюминия. Далее смесь прокаливают при 850120°С, полученный оксид железа (III) отмывают от водорастворимых солей, сушат и размалывают. [А.с. 1629299 СССР, МКИ С09С 1/24. Способ получения красного железоокисного пигмента. Авторы: Герман В.А., Келлерман Л.А., Фраш В.Г. Заявка 4496941/26 от 20.10.88. Опубл. 23.02.91. Бюл. №7.]
2
3
Известен способ получения зародышей красного железоокисного пигмента, в соответствии с которым из раствора сульфата железа (II) и сульфата аммония готовят осадок гидроксида железа со структурой лепидокрокита, для чего в раствор добавляют водный раствор аммиака. При этом происходит выделение осадка. Затем суспензию перемешивают в течение 30 минут и потом в течение 2-х часов продувают воздух. Далее суспензию кипятят в течение 2-х часов. При нагревании лепидокрокит полностью переходит в гематит FeO. [А.с. 1458368 СССР. МКИ С09С 1/24, C01G 49/06. Способ получения зародышей красного железоокисного пигмента. Авторы: Леонтьева Н.А., Бубнов А.А., Распопов Ю.Г., Клещев Д.Г., Краснобай Н.Г., Ленев Л.М. Заявка №4186423/23-26 от 26.01.87. Опубл. 15.02.89. Бюл. №6.]
Наиболее близким (прототип) является способ синтеза оксида железа (III), в соответствии с которым окисление проводится в слабокислой среде в присутствии нитрита натрия. Продолжительность синтеза 8 часов. Условия, для получения красного оксида железа: pH 3-6, мольное соотношение нитрита натрия к железу (II) составляет 2…3. [Xianxian Ma et all., Modification of wet-process production of red iron oxide pigment // Tuliao Gongye. - 1990. - N 6. - P.8-11.] Недостатками указанного способа являются большая длительность проведения синтеза и большой расход нитрита натрия.
Целью изобретения является сокращение продолжительности и уменьшение расхода нитрита натрия.
Это достигается тем, что осаждение и окисление проводится в присутствии нитрита натрия в щелочной среде.
Способ реализуется следующим образом. В раствор сульфата железа(II) вводят нитрит натрия, затем добавляют щелочь. Выделившийся осадок оксида железа(III) отделяют от маточного раствора, промывают до нейтральной реакции и отрицательной реакции на сульфат-ионы. Осадок сушат при 100°C и измельчают.
Пример 1. В 40 мл кипящей дистиллированной воды растворяют 5 г гептагидрата сульфата железа(II). В полученный раствор вносят 1,24 г нитрита натрия. Через 2…3 минуты добавляют 8 мл 2 М раствора гидроксида натрия. Выделившийся осадок оксида железа(III) отделяют от маточного раствора вакуум-фильтрованием и промывают теплой дистиллированной водой до нейтральной реакции и до отрицательной реакции на сульфат-ионы. Осадок сушат при 100°C и измельчают. Готовый продукт представляет собой темно-красное вещество, не обладающее магнитной активностью. Данные рентгеноструктурного анализа свидетельствуют об образовании аморфного соединения.
Пример 2. Способ получения оксида железа(III) в условиях примера 1, отличающийся тем, что синтез проводится при 20°C. Готовый продукт представляет собой темно-красное вещество, не обладающее магнитной активностью. Данные рентгеноструктурного анализа свидетельствуют об образовании аморфного соединения.
Пример 3. Способ получения оксида железа(III) в условиях примера 1, отличающийся тем, что вместо раствора гидроксида натрия добавляют 6 мл концентрированного водного раствора аммиака. Готовый продукт представляет собой темно-красное вещество, не обладающее магнитной активностью. Данные рентгеноструктурного анализа свидетельствуют об образовании аморфного соединения.
Пример 4. Способ получения оксида железа(III) в условиях примера 1, отличающийся тем, что вместо 1,24 г нитрита натрия добавляют 1 г нитрита натрия. Готовый продукт представляет собой темно-красное вещество, не обладающее магнитной активностью. Данные рентгеноструктурного анализа свидетельствуют об образовании аморфного соединения.
Пример 5. Способ получения оксида железа(III) в условиях примера 1, отличающийся тем, что вместо 1,24 г нитрита натрия добавляют 0,8 г нитрита натрия. Готовый продукт представляет собой черное вещество, обладающее магнитной активностью. Данные рентгеноструктурного анализа свидетельствуют об образовании соединения, обладающего кристаллической структурой.
Пример 6. Способ получения оксида железа(III) в условиях примера 1, отличающийся тем, что вместо сульфата железа(II) используют 7,36 г соли Мора, а подщелачивание проводили через 30…60 с после добавления нитрита натрия. Готовый продукт представляет собой темно-красное вещество, не обладающее магнитной активностью. Данные рентгеноструктурного анализа свидетельствуют об образовании аморфного соединения.
Пример 7. Способ получения оксида железа(III) в условиях примера 1, отличающийся тем, что вместо сульфата железа(II) используют 3,56 г тетрагидрата хлорида железа(II), а подщелачивание проводили через 30…60 с после добавления нитрита натрия. Готовый продукт представляет собой темно-красное вещество, не обладающее магнитной активностью. Данные рентгеноструктурного анализа свидетельствуют об образовании аморфного соединения.
Пример 8. Способ получения оксида железа(III) в условиях примера 1, отличающийся тем, что вместо раствора гидроксида натрия добавляют 20 мл 1 М раствора гидроксида калия. Готовый продукт представляет собой темно-красное вещество, не обладающее магнитной активностью. Данные рентгеноструктурного анализа свидетельствуют об образовании аморфного соединения.
Таким образом, для получения аморфного оксида железа(III) расход нитрита натрия должен составлять не менее 0,8 г на 5 г гептагидрата сульфата железа(II), то есть 0,65 моль на 1 моль соли железа(II).
Результаты, приведенные в примерах, указывают на то, что предлагаемый способ получения оксида железа позволяет значительно сократить продолжительность синтеза и уменьшить более чем в 2 раза расход нитрита натрия.